(57)【要約】【課題】  使用性、使用感、化粧膜の均一性を損なうことなく、市場のニーズを充分に満たすような高い化粧効果を有し、しかも得られた化粧膜が水や油になじみにくく、化粧効果の持続性の点でも満足のいくような睫用化粧料を提供すること。【解決手段】  （Ａ）着色された、屈折率の異なる２種類以上の高分子化合物を含む干渉繊維と、（Ｂ）皮膜形成性成分を含有する睫用化粧料。【選択図】なし 【特許請求の範囲】
【請求項１】
次の成分（Ａ）および（Ｂ）
（Ａ）着色された、屈折率の異なる２種類以上の高分子化合物を含む干渉繊維
（Ｂ）皮膜形成性成分
を含有することを特徴とする睫用化粧料。
【請求項２】
干渉繊維に含まれる前記高分子化合物の少なくとも１種がポリエチレンテレフタレート、ナイロンまたはポリプロピレンから選択されるものである請求項１記載の睫用化粧料。
【請求項３】
干渉繊維の着色に使用する着色剤が、水溶性のタール系色素である請求項１又は２に記載の睫用化粧料。
【請求項４】
干渉繊維の長さが０.０１ｍｍ以上５ｍｍ以下である請求項１〜３のいずれかに記載の睫用化粧料。
【請求項５】
干渉繊維の太さが０.０１デニール以上２０デニール以下である請求項１〜４のいずれかに記載の睫用化粧料。
【請求項６】
皮膜形成性成分が、ロジン酸系樹脂、トリメチルシロキシケイ酸、アクリル変性シリコーンまたはキャンデリラレジンから選ばれる１種又は２種以上の油溶性樹脂である請求項１〜５のいずれかに記載の睫用化粧料。
【請求項７】
皮膜形成性成分が、アクリル酸エステルポリマーエマルション及び／又は酢酸ビニルポリマーエマルションである請求項１〜５のいずれかに記載の睫用化粧料。
【発明の詳細な説明】
【技術分野】
【０００１】
本発明は、新規な外観及び化粧効果に優れた睫用化粧料に関し、さらに詳細には、彩度が高く、光輝性に優れた外観を有し、また、その使用により得られる化粧膜も、彩度が高く、睫の質感を光学的に変化させることにより、従来にない透明感や立体感を付与する効果に優れるとともに、睫を長く見せる効果（ロングラッシュ効果）があり、更にそれらの化粧効果の持続性に優れ、かつ使用性が良く、安定性も良好な睫用化粧料に関するものである。
【背景技術】
【０００２】
睫用化粧料における繊維の配合については、種々の剤型、他の化粧料用基剤との組み合わせが検討されており、例えば、合成樹脂エマルションと繊維を含有する睫用化粧料に平均分子量５００以上のポリブテンを含有することで睫を長くする効果を向上させる技術（例えば特許文献１）や、ロジン酸系樹脂を含有することで繊維の付着性を向上させる技術（例えば特許文献２）、フッ素化合物により、繊維表面を処理することにより、繊維の分散性を向上させ、均一な化粧膜を形成させる技術（例えば特許文献３）等が報告されている。さらに、繊維を着色し用いる技術としては、水溶性高分子を用いた睫用化粧料に、カーボンブラック等の顔料で着色された繊維を用いることにより、自然な仕上がり感を与える技術（例えば特許文献４）や、高彩度着色剤により着色された繊維を用いることで、使用部位に高彩度な化粧膜を付与する技術（例えば特許文献５）等が知られている。
【０００３】
しかしながら、従来から使用されてきたナイロン等の繊維は透明〜白色を呈しており、特に外観が透明な化粧料剤型に配合すると色の彩度が低く、高彩度な化粧膜の付与といった化粧効果を充分に得ることができなかった。更に、ナイロン繊維にカーボンブラックや酸化チタン等の顔料を配合した繊維を使用しても、色の彩度に欠け、睫に高彩度な化粧膜を付与する効果を充分に得ることができなかった。また、天然系繊維には、原料に由来する彩度の低い着色があり、睫に高彩度な化粧膜を付与する点では、ナイロン繊維と同様、化粧効果を充分に得ることができなかった。
【０００４】
そこで、繊維を染料等で着色することにより、高彩度な化粧膜を有する化粧料を得る試みが行われてはいるが、最近の睫用化粧料に要求される個性的な化粧膜、例えば、見る角度によって質感が変化するといった化粧効果を有する化粧膜を提供することは困難であり、市場のニーズを充分に満たす化粧効果を得ることができなかった。更に、得られた化粧膜は、水や油になじみやすく、化粧効果の持続性の点でも満足のいくものではなかった。
【０００５】
更にまた、従来、繊維分野で知られている干渉光を呈する繊維を化粧料に用いることも行われており、水溶性高分子を用いたような透明タイプの剤型では、睫を際立たせるのに十分な質感の変化を与えることができるものの、Ｏ／Ｗ、Ｗ／Ｏといった乳化剤型では、化粧膜の透明性が低いため、質感の変化が見えづらく、十分な化粧効果を付与できるとは言い難かった。
【０００６】
【特許文献１】特公平２−４５７２号公報
【特許文献２】特開平９−２６３５１８号公報
【特許文献３】特許第３４０９１９２号公報
【特許文献４】特開平１０−２９１９１７号公報
【特許文献５】特開２０００−３１９１３２号公報
【発明の開示】
【発明が解決しようとする課題】
【０００７】
従って、使用性、使用感、化粧膜の均一性を損なうことなく、市場のニーズを充分に満たすような高い化粧効果を有し、しかも得られた化粧膜が水や油になじみにくく、化粧効果の持続性の点でも満足のいくような睫用化粧料の提供が求められていた。
【課題を解決するための手段】
【０００８】
本発明者は、上記課題を解決するために鋭意研究した結果、特定の繊維と、皮膜形成性成分を配合することにより得られた睫用化粧料は、高彩度で光輝性に優れる新規な質感が付与された外観と、睫に使用することにより、特定の繊維が睫に沿って均一な化粧膜を形成することで繊維のもつ干渉色がより強調され、高彩度で、見る角度によって質感が変化するという優れた化粧効果を有することを見出した。
【０００９】
また、この睫用化粧料は、効果の持続性に優れるだけでなく、繊維を含んだ化粧膜が透明で均一な皮膜を形成することで化粧膜表面の光輝性が高まり、繊維のもつ外観色と干渉色とをさらに強調させ、従来にない奥深い透明感や立体感をより効果的に付与できることを見出した。その上このものは、睫用化粧料に要求される睫を長く見せる効果（ロングラッシュ効果）に優れ、使用性が良く、安定性も良好な睫用化粧料であることを見出し、本発明を完成するに至った。
【００１０】
すなわち、本発明は、次の成分（Ａ）および（Ｂ）
（Ａ）着色された、屈折率の異なる２種類以上の高分子化合物を含む干渉繊維
（Ｂ）皮膜形成性成分
を含有することを特徴とする睫用化粧料である。
【発明の効果】
【００１１】
本発明の睫用化粧料は、化粧料自体の使用性、使用感、化粧膜の均一性等を損なうことなく、化粧料自体の外観や色調に高い彩度を付与することができ、また、使用部位である睫に光輝性を付与し、高い彩度を与えると共にその質感を光学的に変化させることにより、従来にない透明感や立体感を付与する効果等を発揮することができる優れたものである。
【発明を実施するための最良の形態】
【００１２】
本発明の睫用化粧料の成分（Ａ）である、着色された、屈折率の異なる２種以上の高分子化合物を含む干渉繊維（以下、「着色干渉繊維」と略す）は、少なくとも２種類以上の高分子化合物で構成される層状の断面構造（積層断面）を有する複合繊維を、着色剤で着色した繊維であり、この複合繊維は干渉色として、赤色、黄色、緑色、青色、紫色等を呈するものである。断面形状については、平行積層部を保護層でつつんだ扁平断面干渉繊維が、化粧料として睫等に付着しやすく、また一方向からの発色をより強くみせるためにも望ましい。この着色干渉繊維に使用される高分子化合物は、通常、化粧料に使用されるものであれば特に限定されないが、例えば、ナイロン、ポリエチレンテレフタレート、ポリプロピレン、ポリカーボネイト、ポリメチルメタクリレート、ポリエステル等があげられる。これらの高分子化合物のなかでも、ポリエチレンテレフタレートとナイロンの組み合わせは、干渉光を強く呈し、また繊維工程安定性も良好で、本願発明の効果がより顕著に現れるため好ましい。
【００１３】
一方、複合繊維の着色に使用される着色剤としては、通常化粧料に使用されるものであれば特に制限されず、いずれのものも使用できる。例えば、赤色２号、赤色３号、赤色１０２号、赤色１０４号（１）、赤色１０５号（１）、赤色１０６号、黄色４号、黄色５号、緑色３号、青色１号、青色２号、赤色２０１号、赤色２１３号、赤色２１４号、赤色２１５号、赤色２２７号、赤色２３０号（１）、赤色２３０号（２）、赤色２３１号、赤色２３２号、橙色２０５号、橙色２０７号、黄色２０３号、緑色２０１号、緑色２０４号、緑色２０５号、青色２０２号、青色２０３号、青色２０５号、かっ色２０１号、赤色４０１号、赤色５０２号、赤色５０３号、赤色５０４号、赤色５０６号、橙色４０２号、黄色４０２号、黄色４０３号（１）、黄色４０６号、黄色４０７号、緑色４０１号、緑色４０２号、紫色４０１号、黒色４０１号等の水溶性のタール系色素、赤色２０２号、赤色２１８号、赤色２２３号、赤色２２６号、赤色２２８号、橙色２０１号、黄色２０１号、黄色２０５号、青色２０１号、青色２０４号、紫色２０１号、赤色４０４号、赤色４０５号、橙色４０１号、黄色４０１号、黄色４０４号、黄色４０５号、青色４０３号、青色４０４号等の水不溶性のタール系色素、クチナシ色素、ベニバナ色素、ウコン色素、パプリカ色素、アナトー色素、コチニール色素等の天然色素、酸性、塩基性色素、及び分散染料等が挙げられるが、中でも水溶性のタール系色素は、着色性、安定性が高いため、顕著な化粧効果が得られ最も好ましい。また、これらの着色剤は、１種又は２種以上を使用することが可能であり、複合繊維に種々の色調を付与することができる。
【００１４】
複合繊維を着色する場合の着色剤の量は、着色剤の量は、特に制限されず、目的に応じて決められるが、着色干渉繊維全体の０.０１〜３０質量％（以下、単に「％」と示す）が好ましく、さらに０.０１〜１０％が好ましい。この範囲であれば使用部位に高彩度な化粧膜を付与するといった化粧効果が充分に得られる。また、着色剤の色は、干渉色と同系色であると、光干渉に必要な波長を積層部に達することを阻害しないため、効果的である。干渉色と反対色で着色すると、干渉効果を発現する波長を着色剤が吸収してしまうため、干渉繊維の発色は減少してしまう場合がある。このため、干渉繊維の発色と同系色もしくは補色関係にない色で着色すると、干渉光を強く呈し、本願発明の効果がより顕著に現れるため、好ましい。なお、ここでいう同系色とは、Ｐ.Ｃ.Ｃ.Ｓ色彩体系の２４色相環表上において、となりあう色相を意味し、例えば、干渉色が赤の場合は、赤紫〜橙を同系色とする。また、干渉色が黄色の時は、橙〜黄緑を、干渉色が緑の場合は、黄緑〜青を、干渉色が紫の場合は、青紫〜赤紫をそれぞれ同系色とする。
【００１５】
本発明の成分（Ａ）の着色干渉繊維の製造方法は、特に制限されず、従来の高分子化合物から繊維を得る方法が利用できるが、好ましい方法の例としては次の方法を挙げることができる。すなわち、特開平７−３４３２４号公報、特開平１１−１８２９号公報あるいはＷＯ９８／４６８１５号パンフレットに記載の方法に従って屈折率の異なる高分子化合物を積層し、干渉光を呈する繊維（干渉繊維）を製造した後、それを常法に従って染料で着色する方法や、上記記載の方法中、繊維製造時にあらかじめ着色剤を高分子化合物に分散し、これをもちいて直接着色干渉繊維を製造する方法等があげられる。
【００１６】
本発明の睫用化粧料に配合される着色干渉繊維の長さ及び太さは、特に制限されないが、睫への化粧効果及び、良好な使用性と均一な化粧膜の形成の点において、長さは０.０１〜５ｍｍの範囲が好ましく、更に０.１〜３ｍｍが好ましい。また、太さは、０.０１〜２０デニール（以下、単に「Ｄ」と示す）の範囲が好ましく、更には０.１〜１３Ｄが好ましい。また、効果を顕著に発現させるためには、各々のポリマー成分で構成される層が、５層以上の交互積層し、かつ、それぞれの層の厚みが０.０２〜０.３μｍの範囲にあることが好ましい。これらの繊維は、材質、太さ、長さの異なる１種又は２種以上を用いることができる。
【００１７】
本発明の成分（Ａ）の着色干渉繊維は、そのままで本発明の睫用化粧料に使用することもできるが、更に表面処理することにより、化粧料中での分散性が向上し、化粧効果及びその持続性を更に向上させることができるので、表面処理したものを使用することがより好ましい。
【００１８】
着色干渉繊維に対する表面処理剤としては、通常化粧料に使用されるものであれば特に制限されず、いずれのものも使用できる。例えば、一般油剤、シリコーン油、フッ素化合物、界面活性剤、シリカ等が挙げられるが、特に、シリカ及び／又はフッ素化合物を表面処理剤として表面処理することが好ましい。
【００１９】
表面処理の方法は特に制限されないが、例えば、シリカの場合は、溶媒に表面処理剤としてのシリカと着色干渉繊維を入れ、この繊維にシリカを被覆又は付着させる方法や、溶媒に懸濁させた後、これを繊維に吹き付ける方法等が挙げられる。また、フッ素化合物の場合は、例えばフッ素化合物をアセトン、トルエン等の有機溶媒に加熱溶解せしめ、その中に繊維の１種又は２種以上の混合物を加え、撹拌後溶媒を留去して繊維上にフッ素化合物を被覆又は付着させ、場合によっては更に焼き付け処理をする方法がある。
【００２０】
着色干渉繊維に対する表面処理剤の使用量は、特に制限されず、目的に応じて決められるが、表面処理された着色干渉繊維全体の０.０１〜３０％が好ましく、更に０.１〜２０％が好ましい。この範囲であれば繊維の分散性が向上し、化粧効果が顕著に現れ、その効果の持続性が充分に得られる。
【００２１】
本発明の睫用化粧料における成分（Ａ）の着色干渉繊維の配合量は、特に制限されないが、０.１〜５０％が好ましく、０.５〜２０％が更に好ましい。この範囲で用いれば、発明の効果が顕著に現れる。
【００２２】
一方、本発明の睫用化粧料に使用される成分（Ｂ）の皮膜形成性成分は、化粧料を塗布した際に皮膜を形成するものであれば特に制限されず、油溶性樹脂成分、ポリマーエマルション、水溶性樹脂成分等、いずれのものも使用される。
【００２３】
具体的には、油溶性樹脂成分の例として、ロジン酸ペンタエリスリット等のロジン酸系樹脂、トリメチルシロキシケイ酸、キャンデリラレジン（ここで、キャンデリラレジンとは、キャンデリラワックスを有機溶剤にて分別抽出して得られる樹脂分で、樹脂分が好ましくは６５％以上、更に好ましくは８５％以上の割合で含有されるものである）、アクリル酸アルキル・アクリル酸ジメチコン共重合体、部分架橋オルガノポリシロキサン、ポリ酢酸ビニル系樹脂、ポリビニルイソブチルエーテル、ポリイソブチレン、等が挙げられ、これらを１種又は２種以上を使用することができる。
【００２４】
また、ポリマーエマルションとは、高分子化合物を水性溶媒に分散してあるものをいい、具体的な皮膜形成性ポリマーエマルションの例としては、例えば、（メタ）アクリル酸アルキル共重合体エマルション、（メタ）アクリル酸・（メタ）アクリル酸アルキル共重合体エマルション、（メタ）アクリル酸アルキル・スチレン共重合体エマルション、酢酸ビニル重合体エマルション、酢酸ビニル含有共重合体エマルション、ビニルピロリドン・スチレン共重合体エマルション、シリコーン含有（共）重合体エマルション等が挙げられ、これらを１種又は２種以上を使用することができる。
【００２５】
更に、水溶性樹脂成分の例としては、ポリビニルアルコール、ポリビニルピロリドン、ビニルピロリドン・酢酸ビニル共重合体等が挙げられ、これらを１種又は２種以上を使用することができる。
【００２６】
これらの皮膜形成性成分のなかでも、油溶性樹脂成分として、ロジン酸系樹脂、トリメチルシロキシケイ酸、アクリル酸アルキル・アクリル酸ジメチコン共重合体、キャンデリラレジンが、またポリマーエマルションとして、アクリル酸エステルポリマーエマルション、酢酸ビニルポリマーエマルションが、睫を長く見せ、目元を際立たせるといった化粧効果及び化粧効果の持続性の点で特に好ましい。
【００２７】
本発明の睫用化粧料における皮膜形成性成分の配合量は、特に制限されないが、純分換算で、０.５〜２５％が好ましく、更に好ましくは１〜１５％である。この範囲であれば、睫を長く見せ、目元を際立たせるといった化粧効果の持続性の点で満足のいくものが得られる。
【００２８】
本発明の睫用化粧料は、上記した着色干渉繊維（成分（Ａ））と皮膜形成成分（成分（Ｂ））とを、通常化粧料に使用される成分と組み合わせ、適宜製剤化することにより調製される。
【００２９】
本発明の睫用化粧料の製造にあたって使用される、通常化粧料に使用される成分の例としては、感触調整や着色の目的で配合される粉体成分、基材、エモリエント成分として配合される油性成分、保湿、粉体分散剤として配合される水性成分、粉体分散、感触調整の為に配合される界面活性剤等が挙げられる。更に、紫外線吸収剤、保湿剤、褪色防止剤、酸化防止剤、消泡剤、美容成分、防腐剤、香料などを本発明の効果を損なわない範囲で適宜配合することもできる。
【００３０】
このようにして得られる本発明の睫用化粧料の好ましい剤型例としては、油性型、乳化型等のものが挙げられる。また、好ましい形態としては、クリーム状、ゲル状、液状等が挙げられるが、中でもゲル状が好ましい。更に、外観としては、透明、半透明、不透明のいずれの睫用化粧料であっても良い。
【実施例】
【００３１】
以下に実施例を挙げて本発明を詳細に説明する。尚、これらは本発明を何ら限定するものではない。
【００３２】
実 施 例  １
Ｏ／Ｗマスカラ：
表１に示す処方の、本発明品１〜５及び比較品１〜５のＯ／Ｗマスカラを下記製造方法にて調製した。得られた各マスカラについて、ａ.外観色調に高い彩度を付与する効果（外観の高彩度感）、ｂ.外観に光輝性を付与する効果（外観の光輝性）、ｃ.睫に高い彩度を付与する効果（化粧膜の高彩度感）、ｄ.睫に透明感、立体感を付与する効果（化粧膜の質感改良効果）、ｅ.睫を長く見せる効果（ロングラッシュ効果）、ｆ.塗布時の化粧のしやすさ（使用性）、ｇ.化粧膜の均一性、ｈ.化粧効果の持続性について下記の方法により官能評価を行った。その結果もあわせて表１に示す。
【００３３】
（処  方）
【表１】
2005314395.tif 000002
【００３４】
※1  キャンデリラレジンの組成は、樹脂分９０％、遊離アルコール５％、遊離脂肪酸
分２％、エステル分２％、炭化水素分１％であり、軟化点は４７〜４８℃である
。
※2  ０.１％青色１号で着色した繊維（ポリエチレンテレフタレート、ナイロンを特開
平１１−１８２９に従い、交互に５１層積層したもの、６Ｄ、２ｍｍ）（青色の干
渉光を有する）
※3  ０.１％青色１号で着色した繊維（６Ｄ、２ｍｍ）（干渉光を有しない）
※4  無着色繊維（６Ｄ、２ｍｍ）（干渉光を有しない）
※5  固形分２０％
※6  丸型、１ｍｍ
【００３５】
（製造方法）
Ａ.成分（５）〜（１７）を均一に混合し、８０℃に加熱する。
Ｂ.成分（１）〜（４）を加熱溶解（８０℃）する。
Ｃ.ＡにＢを加え乳化する。
Ｄ.Ｃを容器に充填して製品とする。
【００３６】
（評価方法）
１０名の官能検査パネルにより、各試料を下記ａ〜ｈについて、（１）絶対評価基準を用いて７段階に評価し、各試料の評点の平均値を（２）４段階判定基準を用いて評価した。評価項目ｈについては、試料を睫に塗布し、パネルに通常の生活をしてもらい、１２時間後の化粧効果について評価した。
【００３７】
（評価項目）
ａ.外観色調に高い彩度を付与する効果（外観の高彩度感）
ｂ.外観に光輝性を付与する効果（外観の光輝性）
ｃ.睫に高い彩度を付与する効果（化粧膜の高彩度感）
ｄ.睫に透明感、立体感を付与する効果（化粧膜の質感改良効果）
ｅ.睫を長く見せる効果（ロングラッシュ効果）
ｆ.塗布時の化粧のしやすさ（使用性）
ｇ.化粧膜の均一性
ｈ.化粧効果の持続性
【００３８】
（１）絶対評価基準
評  点  ：    評    価
６    ：  非常に良い
５    ：  良い
４    ：  やや良い
３    ：  普通
２    ：  やや悪い
１    ：  悪い
０    ：  非常に悪い
（２）４段階判定基準
評点平均値          ：    判    定  
５点を超える          ：  非常に良好（◎）
３点を超えて５点以下  ：  良    好  （○）
２点を超えて３点以下  ：  やや不良  （△）
２点以下              ：  不    良  （×）
【００３９】
表１の結果から明らかなように、本発明品である１〜５のマスカラは、比較品１〜５のマスカラと比較し、外観色調に高い彩度を付与する効果（外観の高彩度感）、外観に光輝性を付与する効果（外観の光輝性）、睫に高い彩度を付与する効果（化粧膜の高彩度感）、睫に透明感、立体感を付与する効果（化粧膜の質感改良効果）、睫を長く見せる効果（ロングラッシュ効果）、塗布時の化粧のしやすさ（使用性）、化粧膜の均一性、化粧効果の持続性のすべての面で、はるかに優れた特性を有していることがわかる。
【００４０】
一方、ナイロン繊維を着色した比較品１では睫に透明感、立体感を付与する効果（化粧膜の質感改良効果）の点で満足のいくものが得られなかった。また、着色していないナイロン繊維を用いた比較品２では、外観、化粧膜がうす白くボケた発色になり、外観色調に高い彩度を付与する効果（外観の高彩度感）、外観に光輝性を付与する効果（外観の光輝性）、睫に高い彩度を付与する効果（化粧膜の高彩度感）、睫に透明感、立体感を付与する効果（化粧膜の質感改良効果）の点で満足の行くものが得られなかった。さらに、皮膜形成性成分を含有しない、比較品３では、外観の光輝性を強く感じる効果（外観の光輝性）、睫に透明感、立体感を付与する効果（化粧膜の質感改良効果）、化粧膜の均一性及び化粧効果の持続性の点で満足の行くものが得られなかった。質感を変化させるものとしてコンジョウ被覆雲母チタン、ポリエチレンテレフタレート・アルミニウム・エポキシ積層末を用いた比較品４、５についても様々な化粧効果の点で満足のいくものが得られなかった。
【００４１】
実 施 例  ２
油性マスカラ：
下記成分および製造方法により、油性マスカラを調製した。
（成  分）                                    （％）
（１）ロジン酸ペンタエリスリット              ９
（２）ポリイソブチレン※８                    １
（３）軽質流動イソパラフィン                ５３.４
（４）ポリエチレンワックス                  １０
（５）デキストリン脂肪酸エステル              ５
（６）着色干渉繊維※９                      １０
（７）ベンガラ                                ５
（８）タルク※１０                            ５
（９）オランダカラシエキス                    ０.５
（１０）フェノキシエタノール                    １
（１１）香料                                    ０.１
※8  分子量１０万
※9  ０.５％黄色４号で着色した繊維（ポリエチレンテレフタレート、ナイロン
を特開平１１−１８２９に従い、交互に３０層積層したもの、３Ｄ、０.５
ｍｍ）（黄色の干渉光を有する）
※10  ２％ジメチルポリシロキサン処理
【００４２】
（製造方法）
Ａ.成分（１）〜（５）を加熱溶解し、成分（６）〜（１１）を加えて均一に混合す
る。
Ｂ.Ａを容器に充填して製品とする。
【００４３】
以上のようにして得られたマスカラは、外観の高彩度感、外観の光輝性、化粧膜の高彩度感、化粧膜の質感改良効果、の全ての点に優れ、使用性、化粧膜の均一性、化粧効果の持続性も良好なものであった。
【００４４】
実 施 例  ３
Ｗ／Ｏマスカラ：
下記成分および製造方法により、Ｗ／Ｏマスカラを調製した。
（成  分）                                                          （％）
（１）トリメチルシロキシケイ酸                                    ２０
（２）デカメチルシクロペンタシロキサン                            ４２.３
（３）ポリオキシエチレン・メチルポリシロキサン共重合体※１１        ５
（４）精製水                                                      １５
（５）ポリプロピレン繊維※１２                                      ０.１
（６）着色干渉繊維※１３                                            １
（７）チタン・酸化チタン焼結物                                    １０
（８）ベンガラ被覆雲母チタン                                        ５
（９）天然ビタミンＥ                                                ０.５
（１０）パラオキシ安息香酸エチル                                      １
（１１）ポリビニルピロリドン                                          ０.１
※11  ＫＦ−６０１７（信越化学工業社製）
※12  １０Ｄ、３ｍｍ、未処理
※13  ０.１％赤色１０６号で着色し、パーフルオロアルキルリン酸エステル
ジエタノールアミン塩５％処理した繊維（ポリエチレンテレフタレート
およびナイロンを特開平１１−１８２９号公報に従い、交互に５１層積層
したもの、０.０５Ｄ、０.０１ｍｍ）（赤色の干渉光を有する）
【００４５】
（製造方法）
Ａ.成分（１）〜（３）を混合し、成分（４）〜（１１）を加えて均一に混合する。
Ｂ.Ａを容器に充填して製品とする。
【００４６】
以上のようにして得られたマスカラは、外観の高彩度感、外観の光輝性、化粧膜の高彩度感、化粧膜の質感改良効果、の全ての点に優れ、使用性、化粧膜の均一性、化粧効果の持続性も良好なものであった。
【００４７】
実 施 例  ４
水系マスカラ：
（成  分）                                    （％）
（１）ヒドロキシプロピルセルロース            ４
（２）精製水                                ３４.９
（３）ジプロピレングリコール                  ２
（４）エタノール                            ４０
（５）ポリビニルアルコール                    ０.５
（６）着色干渉繊維※１３                    １５
（７）大豆リン脂質                            ０.１
（８）フェノキシエタノール                    ０.５
（９）硫酸バリウム※１４                      １
（１０）シリル化処理無水ケイ酸※１５            ２
※14  ５％シリカ処理
※15  ＡＥＲＯＳＩＬ  Ｒ９７２（日本アエロジール社製）
【００４８】
（製造方法）
Ａ.成分（１）〜（５）を混合溶解し、成分（６）〜（１０）を加えて均一に混合
する。
Ｂ.Ａを容器に充填して製品とする。
【００４９】
以上のようにして得られたマスカラは、外観の高彩度感、外観の光輝性、化粧膜の高彩度感、化粧膜の質感改良効果の全ての点に優れ、使用性、化粧膜の均一性、化粧効果の持続性も良好なものであった。
【００５０】
実 施 例  ５
Ｏ／Ｗマスカラ：
着色干渉繊維※２を、下記の着色干渉繊維に代える以外は、実施例１の本発明品１と同様にしてＯ／Ｗマスカラを得た。
【００５１】
使用着色干渉繊維：
０.１％赤色２０２号で着色した繊維（ポリエチレンテレフタレートおよびナイロ
ンを特開平１１−１８２９号公報に従い、ポリエチレンテレフタレート３０層、
ナイロン３１層で交互に６１層積層した、断面が楕円形状のものを、２％のシリ
カで処理したもの。（９Ｄ（長軸７０μｍ、短軸１７μｍ）、２ｍｍ）（赤色の
干渉光を呈する）
【００５２】
以上のようにして得られたマスカラは、外観の高彩度感、外観の光輝性、化粧膜の高彩度感、化粧膜の質感改良効果の全ての点において極めて優れ、使用性、化粧膜の均一性、化粧効果の持続性においても優れたものであった。
【産業上の利用可能性】
【００５３】
本発明の睫用化粧料は、それ自体の外観や色調に高い彩度を付与することができ、また、使用部位である睫に光輝性を付与し、高い彩度を与えると共にその質感を光学的に変化させることにより、従来にない透明感や立体感を付与する効果等を発揮することができる優れたものである
【００５４】
従って、市場のニーズを充分に満たす高い化粧効果を有し、しかも得られた化粧膜が、水や油になじみにくく、化粧効果の持続性の点でも満足のいく睫用化粧料として、利用することができるものである。